FR 2617635 A1 19890106 FR 8709455 A 19870703 PROCEDE DE CONTACT ENTRE DEUX COUCHES CONDUCTRICES OU SEMICONDUCTRICES DEPOSEES SUR UN SUBSTRAT L'invention concerne un procédé de contact entre deux couches conductrices ou semiconductrices déposées sur un substrat. Ce procédé est utilisé principalement dans le domaine de la fabrication de circuits intégrés. Dans l'art antérieur, les continuités électriques sont réalisées par des bandes de silicium polycristallin ou de métal déposées qui relient les zones dopées selon le schéma électrique désiré. Plus particulièrement, les continuités électriques sont réalisées en déposant sur le substrat correctement dopé ou sur un premier niveau de bandes en un matériau conducteur ou semiconducteur une couche d'un matériau isolant, en ouvrant des fenêtres dans cette couche puis en déposant et en gravant un second niveau de bandes en matériau conducteur ou semiconducteur. L'ouverture des fenêtres est obtenue en utilisant des procédés de photolithographie classique. Avec ces procédés, les contacts entre couches se réalisent physiquement sur leur surface, de telle sorte que pour une densité de courant faible, une surface importante soit réservée au contact. L'invention procède d'une idée différente permettant une intégration plus poussée et une exploitation maximale des possibilités géométriques des règles de dessin dans un circuit intégré. En conséquence, la présente invention a pour objet un procédé de contact entre deux couches conductrices ou semiconductrices déposées sur un substrat caractérisé par les étapes suivante: - dép8t et gravure de la première couche, - dépôt d'une couche isolante dans les conditions de pression et de température telles que la couche isolante soit amincie dans la région des flancs des zones gravées de la première couche par rapport à l'épaisseur sur la surface du substrat et sur les surfaces des zones gravées de la première couche, - gravure chimique de la couçhe isolante sur une épaisseur au moins égale à l'épaisseur amincie mais nettement inférieure à l'épaisseur ailleurs, - dép8t et gravure de la deuxième couche conductrice ou semiconductrice dans des conditions de pression et température aboutissant à un fort pouvoir couvrant. Selon un mode de réalisation préférentielle, la couche isolante est constituée par de l'oxyde de silicium contenant entre 8 et 9 % de phosphore. Ce dépôt est un dépôt en phase valeur à basse température et à faible pression. Ce procédé présente de nombreux avantages. C'est un procédé - beaucoup plus simple que les procédés photolithographiques utilisés habituellement car on n'utilise plus de masque. Il y a de plus autoalignement des contacts qui peuvent être réalisés sous de faibles dimensions. Un autre avantage de l'invention est de permettre de programmer une jonction sans avoir à utiliser de masque. Cette caractéristique est extrêmement intéressante dans la réduction du nombre des opérations d'intégration. En particulier, l'invention s'applique à la fabrication de mémoires enregistrées permanentes dites à lecture seule ou mémoire ROM. D'autres avantages et caractéristiques de la présente invention seront mieux compris à l'aide de la description faite ci-après avec référence aux dessins ci-annexés, dans lesquels: - les figures I à 3 sont des vues en coupe représentant trois étapes du procédé selon l'invention, - la figure. 4 est une vue en perspective d'un mode de réalisation d'un circuit selon l'invention, - la figure 5 est une vue schématique d'un autre mode de réalisation, - la figure 6 est un schéma électrique d'un premier circuit réalisé selon l'invention, 26 1 7635 - la figure 7 est un schéma électrique cPun second circuit réalisé selon l'invention, - la figure 8 est un schéma de masquage du circuit de la figure 7, - les figures 9 et 10 sont respectivement des vues en coupe par A- Aet B- B de la figure 8. Sur les figures I à 3, on a représenté un procédé de réalisation de contacts entre deux couches semiconductrices. Sur la figure 1, on a représenté la première étape de fabrication. Une couche isolante 1 en oxyde de silicium, par exemple, sert de substrat. Une couche de silicium polycristallin est déposée puis gravée de manière à présenter une forme géométrique 2 en épaisseur sur le substrat I. Cette forme présente au moins un flanc sensiblement vertical 2a qui est destiné à fournir une surface de contact pour une connexion ultérieure. Puis on dépose en phase vapeur à basse température une couche d'un matériau de transfert, à savoir une couche d'un matériau isolant, qui sert principalement à guider le silicium d'une seconde couche à croîTtre au cours de son dépôt sur le flanc de contact 2a. Dans l'exemple de réalisation préférée, cette couche est un oxyde de silicium dopé au phosphore, déposé en phase vapeur à basse température et à faible pression. De préférence, l'oxyde de silicium contient entre 8 et 9 % de phosphore. Le dépôt est réalisé à une température comprise entre 400 et 450*C. Dans ces conditions de dépôt, la couche de transfert est conformée de manière à créer un sillon 3a à la surélévation 3b de la couche au droit de la bande 2. Ce sillon 3a sera mis à profit au cours de l'étape suivante, illustrée à la figure 2. Dans cette seconde étape, la couche de transfert 3 est gravée chimiquement. La géométrie du sillon 3a ainsi que les contraintes dans la couche 3a permettent une gravure préférentiellement autour de l'axe du sillon. Ainsi le substrat I est dégagé de l'oxyde de la couche de transfert 3 ainsi que le flanc 2a du silicium 2. Sur la figure 3, on a représenté la constitution d'un contact sur le flanc 2a. On dépose une couche de silicium polycristallin sous des conditions convenables de pression et de température. A partir du haut du flanc 2a, une zone de contact 5 s'établit. Un sillon 5a est apparent sur la surface libre de la couche 5. Ce sillon correspond à une poche vide 6 limitée par la couche 5, le substrat 1 et la couche 2. Cette poche 6 est d'autant plus réduite que la seconde couche 5 a un pouvoir couvrant important. Il est ainsi possible de contrôler les caractéristiques géométriques du contact entre les deux couches de silicium. Cette caractéristique de l'invention est mise à profit par élément pour la programmation de jonction P-N, chaque couche 2 ou 5 recevant un dopage P ou N. Sur la figure 4, on a représenté une vue en perspective et en coupe partielle d'un morceau de circuit intégré o les éléments déjà décrits aux figures 1-3 gardent les mêmes chiffres de référence. La couche 2 de silicium polycristallin a été gravée en forme de bande et dopéede type P. La couche isolante en oxyde de silicium 3 a été dégagée moins largement qu'à lafigure 2. Ainsi la partie supérieure du flanc de la bande 2 est recouverte d'oxyde. En conséquence, la couche de silicium polycristallin 5, qui a été gravée à son tour sous forme de bande et dopée de type N, ne peut établir une zone de jonction que dans la zone 7 du flanc destinée à cet effet. De même, sur la partie cachée du dessin, une jonction PN est établie sur l'autre flanc disponible de la bande 2. On voit que les connexions selon l'invention peuvent avoir de nombreuses formes géométriques avantageuses selon les applications auxquelles elles sont destinées. En particulier, pour des raisons de densité de courant, l'invention permet la réalisation de jonctions ou de connexions de surfaces importantes sur des encombrements relativement réduits. A la figure 5, on a représenté un mode de réalisation de cette caractéristique de l'invention. Une première bande 8, analogue à la bande 2 de la figure 4, a été gravée sur un substrat convenable. Une bande 9 a été déposée et gravée pour établir des jonctions avec les flancs Sa et 8b de la bande 8. Afin d'élargir la surface de jonction, la bande 9 est élargie dans la région 10 de transition o elle recouvre la bande inférieure 8 de manière à former les zones 10a et lob. Sur la figure 6, on a représenté une cellule de mémoire statique SRAM à quatre transistors, avec résistances de mise à "1"' dites de "pull-up". Ces cellules sont crées à partir de deux bandes de silicium polycristallin selon le procédé décrit ci-dessus. Le premier niveau de silicium polycristallin suit les liaisons 13a puis 13b. De gauche à droite, la première bande relie la source puis le drain du transistor 14 et va rejoindre la zone de grille du transistor 15. Elle subit donc une première interruption entre source et drain du transistor 14 puis à l'arrivée à la grille du transistor 15. Elle se poursuit ensuite sur la grille du transistor 16 et va constituer le drain et la source du transistor 17. La deuxième bande, ou deuxième niveau de silicium polycristallin, présente des zones de résistance 11 et 12 séparées par une connexion à la piste de polarisation P et dessine un chemin circulaire passant par les sources et drains des transistors 15 et 16. Elle comporte entre les drains des transistors 15 et 16, une connexion à la piste de mise à la masse G. L'invention permet de résoudre simplement la question de la connexion des deux bandes de polysilicium 1 et 2 aux points communs A et B du schéma. A cet effet, on réalise des contacts biflancs comme décrits aux figures précédentes. Dans la technologie classique, ces deux contacts A et B présentent une surface non négligeable qui est, selon l'invention, considérablement réduite. D'autre part, l'invention permet, ici de supprimer le masque répétitif des connexions A/B intersilicium polycristallin de l'ensemble des cellules du plan mémoire SRAM. Cette possibilité d'interconnexion entre deux niveaux de silicium polycristallin peut être étendue aux réseaux prédiffusés ainsi qu'aux réseaux programmés de type PLA. Sur la figure 7, on a représenté une fraction d'une mémoire matricielle programmable de type ROM pour ready only memory, en langue anglaise. On peut y programmer un "1" ou un"0" logiques, par 261763 5 présence ou absence d'une jonction. A cet effet, les lignes 18-20 sont réalisées en un silicium polycristallin de type P gravé en bandes parallèles et les colonnes 21-23 en un silicium polycristallin de type N gravé en bandes parallèles orthogonales aux précédentes. Une seule jonction PN est programmée dans la zone représentée sur la figure 7. Sur les figures 8 à 10, on a représenté la réalisation de cette zone mémoire selon le procédé de la présente invention. Sur la figure 8, qui est une vue de dessus, on a représenté schématiquement la localisation de la jonction 24 à l'intersection des bandes 18 et 22. Le trait horizontal interrompu figure la coupe de la figure 9 et le trait vertical la coupe de la figure 10. Dans ces dessins, les mêmes éléments que ceux de la figure 7 sont désignés par les mêmes références. La coupe de la figure 9 montre le substrat isolant 25, la ligne 18 en silicium polycristallin de type N et une couche isolante 26 en oxyde de silicium séparant les couches de silicium polycristallin. Cette couche peut être formée en bandes orthogonales superposées aux bandes de silicium polycristallin, mais elle peut aussi être gravée exclusivement aux places o une jonction est prévue. Dans le cas représenté sur la figure 8, la couche d'oxyde masquerait les lignes 18-20 et présenterait une ouverture entourant la zone de jonction 24. Par dessus cette couche ou bande 26, on remarque les bandes de silicium polycristallin de type P 21 à 23. Sur la figure 10, les bandes de silicium polycristallin de type N 18-20 sont coupées. Seule la bande 18 reçoit un contact bi-flanc, protégé par un plot d'oxyde de silicium 29. Dans un mode de réalisation de l'invention, on a déposé par dessus l'oxyde 26, une couche de résine 27, 28 représentée en pointillés qui permet de protéger, en vue de la gravure, les zones d'oxyde à maintenir. Dans ce cas, la fenêtre ouverte dans la couche de résine n'a pas besoin d'être précise à l'inverse des procédés classiques. L'invention permet en particulier de réduire de 10 à 20 % la surface totale occupée dans une cellule classique. Elle permet aussi d'éliminer une opération de masquage et en particulier, dans le cas de circuits à la demande, de repousser l'étape de programmation dans les circuits ROM, PLA, FPLP,... en toute dernière phase du procédé de fabrication, ce qui permet de standardiser tout le début de la fabrication d'un produit donné. REVENDICATIONS 1. Procédé de contact entre deux couches conductrices ou semiconductrices déposées sur un substrat caractérisé par les étapes suivantes: - dépôt et gravure de la première couche, - dépôt d'une couche isolante dans des conditions de pression et température telles que la couche isolante soit amincie dans la région des flancs des zones gravées de la première couche par rapport à l'épaisseur sur la surface du substrat et sur les surfaces des zones gravées de la première couche, - gravure chimique de la couche isolante sur une épaisseur au moins égale à l'épaisseur amincie mais nettement inférieure à l'épaisseur ailleurs, - dépôt et gravure de la deuxième couche conductrice ou semi- conductrice dans des conditions de pression et température aboutissant à un fort pouvoir couvrant. 2. Procédé de contact selon la revendication 1, caractérisé en ce que la couche isolante est constituée par de l'oxyde de silicium contenant entre 8 et 9 % de phosphore. 3. Procédé de contact selon l'une quelconque des revendications 1 et 2, caractérisé en ce que le dépôt de la couche isolante est un dépôt en phase vapeur à basse température et à faible pression. 4. Procédé de contact selon la revendication 3, caractérisé en ce que le dépôt est réalisé à une température comprise entre 400 et 4500C. 5. Procédé de contact selon l'une quelconque des revendications I à 4, caractérisé en ce que les zones qui ne doivent pas être gravées, sont recouvertes d'une résine de protection.